FR 2642765 A1 19900810 FR 8901654 A 19890203 DISPERSION AQUEUSE DE SILICONE A BASE D'AMINOSILANE ET/OU D'AMIDOSILANE RETICULANT EN UN ELASTOMERE PAR ELIMINATION DE L'EAU' La présente invention concerne une dispersion aqueuse de silicone à base d'aminosilane et/ou d'amidosilane pouvant réticuler en un élastomère par élimination de l'eau. Le brevet US-A-2 891 920 décrit un procédé de polymérisation en émulsion de polydiorganosiloxane en utilisant un catalyseur acide ou basique en présence d'agents tensio-actifs anioniques, cationiques ou non-ioniques. Ce brevet enseigne que les émulsions obtenues sont stables au stockage et sont utiles, après addition de charges, pour faire des peintures donnant un revêtement continu par élimination de l'eau. Le brevet US-A-3 294 725 décrit en particulier l'utilisation d'acide dodécylbenzène-sulfonique pour polymériser en émulsion des polydiorganosiloxanes. Ce brevet enseigne que pour obtenir des émulsions - stables, il est souhaitable de régler le pH de ces émulsions à une valeur de 7 environ. Ce brevet enseigne que l'on peut obtenir à partir de ces émulsions neutralisées, auxquelles on a ajouté de la silice colloïdale et un polyalcoxysilane, un revêtement élastomère. L'enseignement du brevet US-A-3 360 491 est similaire à celui de US-A-3 294 725, sauf que l'acide dodécylbenzène sulfonique est remplacé par l'hydrogénolaurylsulfate. Le brevet US-A-3 697 469 décrit un procédé particulier de polymérisation en émulsion de polydiorganosiloxanes et indique la possibilité d'ajouter à cette émulsion de la silice colloïdale et un sel d'étain en vue d'obtenir un revêtement élastomère par évaporation d'eau. Le brevet français FR-A-2 110 358 décrit une émulsion silicone & pH compris entre 6,5 et 9, réticulant en un élastomère conducteur de l'électricité après évaporation de l'eau par incorporation de noir de carbone. L'émulsion, comportant en outre un sel d'étain et un polyalcoxysilane, n'est pas stable au stockage et doit être conservée en deux emballages distincts (émulsion bicomposante). Les brevets américains US-A-4 221 688, US-A-4 244 849 et frangais FR-A-2 463 163 décrivent des émulsions silicone stables au stockage et comportant: -2- - une émulsion d'un polymère c,w-(dihydroxy) polydiorganosiloxane stabilisée anioniquement, - une charge siliceuse, un sel d'étain, os5 - eventuellement une charge non renforçante. La charge siliceuse peut être une silice colloïdale (US-A-4 221 688), du silicate de soude (US-A-4 244 849), ou une silice amorphe en poudre (FR-A-2 463 163). Par rapport aux émulsions (dispersions) aqueuses connues de l'art antérieur, ces trois brevets enseignent d'une part que pour obtenir une émulsion monocomposante stable au stockage il faut conserver l'émulsion à un pH alcalin supérieur à 8,5 ou 9, de préférence supérieur à 10, et, d'autre part, incorporer à l'émulsion un sel d'étain pour raccourcir à quelques jours l'étape de maturation de l'émulsion nécessaire à l'obtention d'une dispersion capable de réticuler. Le brevet US-A-3 355 406 enseigne un latex de silicone constitué d'un K,w(dihydroxy)polydiorganosiloxane, de préférence préparé par polymérisation en émulsion et d'une résine silsesquioxane constituée de motifs RSiO5 (R reste hydrocarboné). Le latex peut comporter en outre un 1,5 catalyseur métallique de durcissement et un alkyltrialcoxysilane. Dans le brevet US-A-4 554 187, la résine silicone associée à l'OE,w(dihydroxy)polydiorganosiloxan'e est une résine réactive de faible poids moléculaire présentant des groupes alcoxy ou acyloxy. Dans la demande de brevet EP-A-266 729 la résine silicone, associée à l'", w-(dihydroxy)polydiorganosiloxane et au catalyseur de durcissement, est un siliconate. A ce siliconate peut être associé une résine silicone comportant jusqu'à 10 % en poids de groupe hydroxyle. Le brevet US-A-4 618 642 enseigne une dispersion aqueuse de silicone comportant une charge non siliceuse et un alcoxysilane ou un cétiminoxysilane. D'après US-A-4 608 412 un orthosilicate d'alkyle est également utilisable. Les dispersions aqueuses obtenues présentent toutefois une stabilité au stockage insuffisante. L'utilisation d'alcoxysilane associé à une charge siliceuse est par ailleurs décrite par US-A-4 618 645. -3- Les aminosilanes et les amidosilanes sont des produits connus dont l'association, à l'abri de l'humidité de l'air avec un - &,w-(dihydroxy)diorganopolysiloxane et un catalyseur de durcissement, conduit à une composition monocomposante stable au stockage en absence d'eau et réticulant en un élastomère en présence de l'humidité de l'air comme l'enseignent par exemple FR-A-1 248 826 et FR-A-1 423 477. Toutefois ces deux brevents ne décrivent, ni ne suggèrent, que la composition silicone puisse être sous la forme d'une dispersion aqueuse. En outre les documents visant des dispersions aqueuses de silicone ne décrivent pas l'utilisation d'aminosilane et/ou d'amidosilanes en association avec une émulsion aqueuse d'un ",w-(dihydroxy) diorganopolysiloxane et, éventuellement un catalyseur métallique de durcissement. Un but de la présente invention est de proposer une dispersion aqueuse de silicone qui soit stable au stockage pendant plusieurs mois, qui réticule correctement et suffisamment rapidement en un élastomère par élimination de l'eau à température ambiante, l'élastomère formé conservant ses propriétés mécaniques lors de son vieillissement. Un autre but est de-proposer une dispersion aqueuse de silicone du type ci-dessus dont l'étape de maturation puisse être effectuée à une température peu élevée (20-60 C) et pendant une durée inférieure à 48 heures. Un autre but est de proposer une dispersion aqueuse de silicone du type ci-dessus qui puisse comporter, en plus de charges inertes, des charges basiques et des charges acides. Un autre but est de proposer une dispersion aqueuse de silicone du type ci-dessus conduisant à un élastomère présentant en outre une résistance à la flamme améliorée. Un autre but est de proposer une dispersion aqueuse de silicone du type ci-dessus conduisant. à un élastomère qui puisse présenter une adhérence satisfaisante sur divers supports en particulier sur verre, béton et métaux (acier, aluminium). Ces buts et d'autres sont atteints par la présente invention qui concerne en effet une dispersion aqueuse de silicone, réticulant en un élastomère par élimination de l'eau dans les conditions ambiantes, caractérisée en ce qu'elle comporte: os (A) - 100 parties en poids d'une émulsion du type huile dans eau d'un K,w-(dihydroxy)polydiorganosiloxane stabilisée par au moins un agent tensio-actif choisi parmi les agents tensio-actifs anioniques et non-ioniques et leurs mélanges, (B) - 0,1 à 20 parties en poids d'un silane de formule: (R1)b (1) (R20)4 - (a + b)Si -(X)a dans laquelle - X est un groupe hydrolysable-choisi parmi un radical amino et amido, - R1 est un radical hydrocarboné monovalent en C -C13 - R2 est un radical organique aliphatique en C-C8 choisi parmi les radicaux alkyle, les radicaux alkyléther, les radicaux alkylester, les radicaux cyanoalkyle ou un radical aralkyle en C7-C13, - a est un nombre entier égal à 2, 3 ou 4, - b est un nombre entier égal à 0 ou 1, - a + b est égal à 2, 3 ou 4, (C) - 0 à 3 parties en poids d'un composé catalytique métallique de durcissement, (D) - 0 à 250 parties en poids d'une charge minérale non siliceuse, ladite dispersion ayant un pH supérieur à 7, de préférence compris entre 8 et 13, et une teneur en extraits secs d'au moins 40 %. Les ",w-(dihydroxy)polydiorganosiloxane doivent avoir une viscosité d'au moins 100 mPa.s à 25 C, de préférence d'au moins 000 mPa.s. 264276S - 5- C'est en effet pour des viscosités supérieures à 50 000 mPa.s que l'on obtient un élastomère présentant un ensemble de propriétés mécaniques convenables, en particulier au niveau de la dureté Shore A et de l'allongement. Os En outre plus la viscosité est élevée et plus les propriétés mécaniques se conservent lors du vieillissement de l'élastomère. Les viscosités préférées pour la présente invention sont comprises entre 50 000 et 1 500 000 mPa.s à 25 c. Les radicaux organiques des ",w-(dihydroxy)polydiorganopoly- siloxanes sont des radicaux-hydrocarbonés monovalents contenant jusqu'à 6 atomes de carbone, éventuellement substitué par des groupes cyano ou fluoro. Les substituants généralement utilisés du fait de leur disponibilité dans les produits industriels sont les radicaux méthyle, éthyle, propyle, phényle, vinyle et 3,3,3-trifluoropropyle. En général au moins 80 % en nombre de ces radicaux sont des radicaux méthyle. Dans le cadre de la présente invention.on préfère plus spécialement utiliser les K,w-(dihydroxy)polydiorganosiloxanes préparés par le procédé de polymérisation anionique décrit dans les brevets américains précités: US-A-2891 920 et surtout US-A-3 294 725 (cités comme référence). Le polymère obtenu est stabilisé anioniquement par un agent tensio-actif qui, conformément à l'enseignement de US-A-3 294 725 est de préférence le sel d'un métal alcalin d'un acide hydrocarboné aromatique sulfonique, l'acide libre jouant également le rôle de catalyseur de polymérisation. Le catalyseur et l'agent tensio-actif préférés sont l'acide dodécylbenzènesulfonique et ses sels de métaux alcalins, en particulier son sel de sodium. On peut ajouter éventuellement d'autres agents tensioactifs anioniques ou non-ioniques. Toutefois cet ajout n'est pas nécessaire car, conformément à l'enseignement de US-A-3 294 725, la quantité d'agent tensio-actif anionique résultant de la neutralisation de l'acide sulfonique est suffisante pour stabiliser l'émulsion de polymère. Cette quantité est généralement inférieure & 3 %, de préférence 1,5 du poids de l'émulsion. -6- Ce procédé de polymérisation en émulsion est particulièrement intéressant car il permet d'obtenir directement l'émulsion (A). Par ailleurs ce procédé permet de pouvoir obtenir sans difficulté des émulsions (A) de ",w-(dihydroxy)polydiorganosiloxane de très haute viscosité. Pour préparer l'émulsion (A) on peut également partir d'o,w-(dihydroxy) polydiorgosiloxane déjà polymérisé, puis le mettre an émulsion aqueuse en stabilisant les émulsions par un agent tensio-actif anionique et/ou nonionique suivant un procédé bien connu de l'homme de métier et décrit en détail dans la littérature (voir par exemple les brevets FR-A-2 064 563, FR-A-2 094 322, FR-A-2 114 230 et EP-A-169 098). Selon ce procédé, on mélange par simple agitation les polymères ",w (dihydroxy)polydiorganosiloxane avec l'agent tensio-actif anionique ou non-ionique, ce dernier pouvant être en solution aqueuse, à ajouter ensuite si nécessaire de l'eau et à transformer l'ensemble en une émulsion fine et homogène par passage dans un broyeur classique à colloïdes. Par la suite le broyat obtenu est dilué par une quantité d'eau appropriée et on obtient ainsi une émulsion (A) stabilisée par un agent tensio-actif anionique ou non-ionique stable au stockage. La quantité d'agent tensio-actif anionique et non-ionique utilisable est celle utilisée couramment pour la mise en oeuvre du procédé de mise en émulsion, en particulier ceux décrits dans les brevets précités et dans le brevet US-A-2 891 920. Dans le cadre de la présente invention les agents tensio-actifs anioniques préférés sont le sel d'un métal alcalin d'un acide hydrocarboné aromatique sulfonique et les agents tensio-actifs non- ioniques préférés sont les alkylphénols polyoxyéthylénés. Ces agents tensio-actifs non-ioniques sont bien entendu les mêmes que ceux que l'on peut ajouter éventuellement aux émulsions (A) obtenues par polymérisation en émulsion comme indiqué plus haut. L'émulsion (A) préparée par polymérisation en émulsion ou par mise en émulsion du polymère silicone se présente sous la forme d'une émulsion huile dans l'eau et a, de préférence, une teneur en extrait sec supérieure à 45 % en poids. 2642765. - 7 - Pour 100 parties d'émulsion (A), on incorpore de 0,1 à 20, de préférence de 0,5 à 10, parties, de silane (B) de formule (1). Les radicaux X des silanes de formule (1) incluent plus particulièrement les radicaux amino de formule: R3NH- o R3 est, de préférence, un radical alkyle en C1-C6, un radical phényle et un radical cyclohexyle. Ces aminosilanes sont en particulier décrits dans FR-A-1 248 826 précité. Ces amidosilanes sont en particulier décrits dans FR-A-1 423 477 précité. Les radicaux X des silanes de formule (1) incluent plus particulièrement les radicaux amido de formule: R4 - C - N- Il I O CH3 o R4 est de préférence un radical alkyle en C -C6 et un radical phényle. Les radicaux R1 de la formule (1) incluent les radicaux alkyle et alcényle tels que méthyle, éthyle, propyle, vinyle, allyle, trifluoro-3,3, 3-propyle et cyano-éthyle, des radicaux aryle tel que phényle, et cycloalkyle tel que cyclohexyle. Les radicaux R2 de la formule (I) incluent les radicaux alkyle en C i-C8 tels que méthyle, éthyle, propyle, éthyl-2 hexyle, les radicaux aralkyle tel que benzyle, les radicaux alkyléther tel que méthoxy-2 éthyle, les radicaux cyanoalkyl tel que cyano-2 éthyle et les radicaux alkylester tel que le radical acétoxy-2 éthyl. Dans la formule (1), les radicaux R1, R2, R3, R4 et R5 peuvent être identiques ou différents. - Comme aminosilanes utilisables on peut citer: - méthyl tris(n-butylamino) silane, - méthyl tris {(éthyl-2) hexylamino})silane, - phényl tris(isobutylaminoisilane, - méthyl tris(cyclohexylamino)silane, - phényl tris(éthylamino)silane, - méthylméthoxy di(-N-méthylamino)silane, méthylméthoxy di(-N-méthylamino)silane, - tétra (N-N-diéthylamino)silane, - methyvl ris Cphénylamin-Ysilane. Comme amidosilanes utilisables, on peut citer: - méthyl tris(Nméthylacétamido)silane, - méthyl tris (N-méthylbenzamido)silane, - méthyl méthoxy bis(N-méthylacétamidc)silane, - méthyléthoxy bis(N-méthylbenzylamino)silane. Les silanes (B) et leurs produits d'hydrolyse partielle agissent comme agents de réticulation dans les dispersions aqueuses de silicone selon l'invention. Les composés catalytiques métalliques de durcissement (C) ne sont pas nécessaires surtout si on utilise certaines charges basiques (D) mentionnées ci-dessous. Cependant ces catalyseurs permettent d'accélérer considérablement la maturation du systéme. Les catalyseurs utilisables sont essentiellement les sels d'acides carboxyliques et les halogénures de métaux choisis parmi le plomb, le zinc, le zirconium, le titane, le fer, l'étain, le baryum, le calcium et le manganese. Le constituant (C est de préférence un composé catalytique à l'étain, généralement un sel d'organoétain. introduit de préférence sous forme d'une émulsion aqueuse. Les sels d'organoêtain utilisables sont décrits, en particulier dans l'ouvrage de NOLL, Chemistry and Technology of Silicones Academic Press (1968), page 337. On peut également utiliser comme composé catalytique à l'étain le produit de réaction d'un sel d'étain, en particulier d'un di-carboxylate d'étain sur du polysilicate d'éthyle, comme décrit dans le brevet US-A-3 862 919. On peut également utiliser le produit de réaction d'un silicate d'alkyle ou d'un alkyltrialcoxysilane sur le diacétate de dibutylétain comme décrit dans le brevet belge BE-A-842 305. Les sels d'étain préférés sont les bischélates d'étain (EP-A-147 323 et EP-A-235 049): les dicarboxylates de diorganoétain et en particulier les diversatates de dibutyl- ou de dioctylétain (brevet britannique GB-A-1 289 900), le diacétate de dibutyl- ou de dioctylétain, g-_ le dilaurate de dibutyl- ou de dioctylétain. On utilise de 0,01 à 3, de préférence, de 0,05 à 2 parties de sel d'organoétain pour 100 parties de (A). Un autre constituant de la dispersion selon l'invention est l'addition de 0 à 250, de préférence, de 5 à 200 parties d'une charge minérale non siliceuse semi-renforçante ou de bourrage (D). Les charges (D) ont une granulométrie généralement comprise entre 0,001 et 300 pm et une surface BET inférieure à 100 m2/g. Des exemples de charges (D) utilisables seules ou en mélange sont le noir de carbone, le dioxyde de titane, l'oxyde d'aluminium, l'alumine hydratée, la vermiculite expansée, la vermiculite non expansée, le carbonate de calcium, le carbonate de zinc, le carbonate de magnésium, la magnésie, l'oxyde de zinc, le mica, le talc, l'oxyde de fer, le sulfate de baryum et la chaux éteinte. Certaines de ces charges peuvent accélérer de façon sensible le durcissement de la dispersion et jouer, en totalité ou en partie, le rôle du catalyseur (C). Ces charges (D) sont introduites dans l'émulsion (A) sous forme de poudre sèche par exemple par simple mélange. Selon une variante de l'invention, on a découvert que si la charge CD) n'est sensiblement constituée que d'une charge choisie parmi l'alumine hydratée, la vermiculite expansée, la vermiculite non expansée, selon une teneur de 5 à 250, de préférence de 10 à 200 parties pour parties d'émulsion (A) on obtient un élastomère ayant une Résistance à la flamme particulièrement élevée qui ne peut pas être obtenue avec les autres catégories de charge (D) précitées, en particulier avec l'oxyde d'aluminium ou alumine non hydratée. On peut également incorporer des fibres céramiques ou d'aramide selon l'enseignement de EP-A-212 827. Selon une variante, on peut incorporer en outre, pour 100 parties d'émulsion (A) un additif silicié (E) choisi parmi du silicate de soude (0,3 à 30 parties), et une charge siliceuse renforçante ou semirenforçante (1 à 150 parties). - 1,0 - Ces charges siliceuses sont choisies parmi la silice colloïdale, les poudres de silice de combustion et de précipitation ou leur mélange. La silice de combustion est préférée. On peut toutefois utiliser également des charges siliceuses semi-renforçantes telles que des terres de diatomées, du quartz broyé. Pour 100 parties d'émulsion (A), la somme des parties de (D) + (E) doit être inférieure à 300 parties. Les poudres de silice de combustion et de précipitation sont bien connues, elles sont utilisées en particulier comme charges dans les compositions élastomère de silicone, vulcanisables à chaud et un caoutchouc de silicone. Ces poudres présentent une taille moyenne de particules généralement inférieures à 0,1 pm et une surface spécifique BET supérieure à 50 m2/g, de préférence comprise entre 150 et 350 m2/g. L'incorporation dans l'émulsion (A) de cet additif silicié (E), par tout moyen convenable, en particulier par agitation, augmente considérablement la viscosité de l'émulsion (A) qui présente alors un caractère pâteux. On a en effet trouvé, conformément à la présente invention que l'addition de cet additif silicié (E), est suffisante pour conférer à la dispersion un caractère "thixotrope" plus ou moins marqué. L'émulsion, extraite par exemple d'une cartouche de stockage, adhère sans s'écouler sur un substrat même vertical et durcit en élastomère par évaporation de l'eau à température ambiante. On peut également obtenir une émulsion non coulante en utilisant comme charge (D) du carbonate de calcium dont le diamètre particulaire moyen est inférieur à 0,1 Dm. Bien entendu un léger chauffage (à 40-80 C environ) de la composition pour accélérer l'évaporation de l'eau n'est pas exclu du cadre de l'invention. Pour 100 parties d'émulsion (A), on peut incorporer en outre de 1 à 40, de préférence de 2 à 20 parties, calculées en extraits secs, d'une résine silicone hydroxylée (F). La résine silicone hydroxylée (F) possède une teneur pondérale en groupe hydroxyle comprise entre 0,1 et 10 %, de préférence entre 1 et 6 %. Cette résine (F) présente, par molécule, au moins deux motifs différents choisis parmi ceux de formules: R3Sio 0,5 (motif M), R2SiO (motif D), RSiO1,5 (motif T) et Sio2 (motif Q}. - 11 - Les motifs M, D, T et Q sont distribués de telle façon que le rapport molaire R/Si soit inférieur à 2, de préférence inférieur à 1,8, pour exclure les polydiorganosiloxanes linéaires. Les radicaux R, identiques ou différents, sont choisis parmi les radicaux vinyle, phényle, trifluoro-3,3,3 propyle et les radicaux alkyle linéaires ou ramifiés ayant de 1 à 6 atomes de carbone inclus. Comme exemples de radicaux R alkyle on peut citer les radicaux méthyle, éthyle, isopropyle, tertiobutyle et n-hexyle. Ces résines silicones sont des polymères organopolysiloxanes ramifiés bien connus dont les procédés de préparation sont décrits dans de très nombreux brevets. Comme exemples de résines utilisables on peut citer les résines MQ, les résines MQD, les résines TD et les résines MDT. On peut utiliser les résines qui sont solides ou liquides à température ambiante. Ces résines peuvent être incorporées dans les émulsions aqueuses telles quelles, en solution dans un solvant organique ou une huile silicone, ou bien sous forme d'émulsions aqueuses. Des émulsions aqueuses de résines silicones utilisables sont par exemple décrites dans Ies brevets US-A-4 028 339, US-A-4 052 331, US-A-4 056 492, US-A-4 525 502 et US-A-4 717 599, cités comme référence. Selon un mode de réalisation préféré de l'invention, on peut améliorer grandement l'adhérence sur divers supports des élastomères issus des dispersions selon l'invention en réglant le pH de la dispersion a une valeur comprise entre 8 et 13 en ajoutant une quantité adaptée d'une solution aqueuse d'une base minérale forte (G) choisie parmi les hydroxydes de métaux alcalins ou alcalino-terreux tels que la soude, la potasse et l'hydroxyde de calcium, l'hydroxyde de magnésium et l'hydroxyde de baryum. Comme autres exemples d'additifs à incorporer éventuellement aux dispersions selon l'invention, on peut citer les antigels, les antifongiques, les antimousses ainsi que les agents thixotropants comme la carboxyméthylcellulose, la gomme xanthane et l'alcool polyvinylique. Les dispersions selon l'invention peuvent être préparées de préférence de la façon suivante: - 12 - On part d'une émulsion (A) préparée soit par le procédé de polymérisation en émulsion et l'on dispose d'une émulsion stabilisée par un agent tensioactif anionique et éventuellement non-ionique, soit par le procédé de mise en émulsion de l'",w-(dihydroxy)polydiorganosiloxane et l'on dispose d'une émulsion stabilisée par un agent tensio-actif anionique et/ou non-ionique. Pour préparer les dispersions selon l'invention, il est recommandé d'ajuster tout d'abord, à température ambiante, le pH de l'émulsion (A), à une valeur comprise entre 7 et 13, de préférence entre 8 et 13, au moyen d'une base organique (par excmple la diéthylamine) ou minérale {additif (G)}. L'additif (G) est préféré car il permet d'obtenir un élastomère adhérant mieux sur les supports. On ajoute ensuite éventuellement le catalyseur (C), puis le silane (B) et éventuellement la charge (D) et (E) ainsi que la résine (F). La résine (F) est ajoutée telle quelle, ou en solution dans un solvant organique ou dans une huile silicone, ou bien sous forme d'une émulsion aqueuse. Comme huile silicone on peut utiliser un polydiméthylsiloxane bloqué triméthyle silyle, de viscosité à 25 C comprise entre 100 et 5 000 mPa.s. L'émulsion finale obtenue est homogénéisée puis dégazée et est ensuite conditionnée en emballage étanche à l'oxygène de l'air et à la vapeur d'eau. Les constituants (A), (B), et éventuellement (C), (D), (E), (F) et (G) sont mélangés en des quantités telles que l'émulsion finale présente une teneur en extrait sec supérieure à 40 %, de préférence supérieure à %, mais généralement inférieure à 90 %. La zone de pH préférée est comprise entre 8 et 13. Les dispersions selon l'invention peuvent être utilisées comme peinture réticulable en couche mince. Elles présentent alors, de préférence, un extrait sec compris entre 40 et 70 %. - 13 - Pour déterminer la teneur en extrait sec on place 2 g de dispersion dans une coupelle de pesage en aluminium et on la chauffe une heure à 150 C dans un four à circulation d'air. Après refroidissement on pèse à nouveau la coupelle et on détermine le pourcentage de matière restante sur les 2 g initiaux qui représente la teneur en extrait sec. Selon une variante préférée, la dispersion selon l'invention après sapréparation subit une étape de maturation, à température ambiante, de quelques heures à quelques jours. Cette étape de maturation consiste simplement à laisser reposer la dispersion à l'abri de l'oxygéne de l'air avant son utilisation. Les dispersions selon 1 'invention peuvent être utilisées pour la réalisation de joints élastomères silicone, en particulier pour le bâtiment. Ces dispersions sont également utilisables pour l'enrobage de divers principes actifs pharmaceutiques ou phytosanitaires formulés sous une forme solide (pastilles, tablettes, pillules, etc.....), pour l'enduction de bouchons de liège utilisés pour obturer les bouteilles de vins et de spiritueux, pour réaliser des revêtements d'objets culinaires et, de façon générale, d'objets en contact avec des aliments (par exemple des moules à pains). Les techniques connues d'enrobage sont utilisables en particulier les techniques d'enduction au pinceau et au trempé (par immersion), les techniques de pulvérisation, les techniques d'enrobage en lit fluidisé et les techniques d'enduction par immersion. Pour les revêtements de bouchons de liège, une technique recommandée est la technique au trempé qui consiste à immerger les bouchons dans la dispersion qui mouille la surface du bouchon, puis à évaporer l'eau. Le revêtement obtenu représente 20 à 50 mg d'élastomère pour 100 cm de surface de bouchon. Cette couche facilite le glissement du bouchon dans le goulot de la bouteille lors de l'embouteillage et évite le "coulage", c'est-à-dire des fuites de liquide entre le goulot et le bouchon. Dans ce qui suit ou ce qui précède, sauf mentions contraires, les pourcentages et parties sont en poids. - 14- - EXEMPLE 1: Préparation de l'émulsion (A): elle est obtenue par polymérisation en émulsion d'huile c,w-(dihydroxy)polydiméthylsiloxane de viscosité 100 mPa.s à 25 C en présence d'acide dodécylbenzène sulfonique. Quand la viscosité de l'huile atteint 10 mPa.s à 25 C, on arrête la polymérisation par neutralisation du catalyseur. L'émulsion (A) obtenue a une teneur en extrait sec de 59 %. A 100 parties d'émulsion (A) on ajoute sous agitation 2,2 parties d'une solution aqueuse de potasse (G) à 30 %, puis 1,5 partie d'émulsion 1C aqueuse (C) à 37 % en poids de dilaurate de di-noctylétain, 4,1 parties de méthyléthoxy bis(N-méthylbenzamino)sileano (B) et 58,5 parties de poudre de CaCO3 (D) de précipitation, de granulométrie moyenne de 70 nanomètres. Les constituants (A), (B), (C) (D) et (G) sont ajoutés dans l'ordre indiqué à température ambiante, et en respectant pour chaque réactif une durée d'incorporation de 15 minutes environ. La dispersion finale a une teneur en extrait sec de 70 % et présente directement un pH de 9. La dispersion finale obtenue est homogénéisée pendant 30 minutes sous vide puis conditionnée sous un emballage étanche à l'oxygène de l'air 2C et à la vapeur d'eau. Après 7 jours de stockage, on étend à la râcle la dispersion suivant une pellicule (film) de 2 mm d'épaisseur qu'on laisse sécher pendant 7 jours à température ambiante (20 C) pour un premier lot et pendant 3 mois à température ambiante pour un deuxième lot. L'aspect, l'extrusion et la réactivité des dispersions ne sont que très peu modifiées après 3 mois de stockage. - 15 - Sur les pellicules séchées on mesure les propriétés mécaniques moyennes suivantes: - la dureté Shore A (DSA) selon la norme ASTM-D-2240, - la résistance à la rupture (R/R) selon la norme AFNORT-T 46 002 correspondant à la norme ASTMD 412, en MPa.s, - I'allongement à la rupture (A/R) en % selon la norme AFNOR-T 46 002: - le module élastique (ME) à 100 % d'allongement selon la norme AFNOR-T 46 002, en MPa. Les propriétés mécaniques obtenues sont rassemblées dans le tableau ci-après. Pour apprécier l'adhérence, on dépose sur un support en verre ou en béton i cordon de dispersion aqueuse de 4 mm d'épaisseur. Après 12 jours on apprécie l'adhérence de l'élastomère formé en tirant manuellement sur le cordon. Les adhésions ont été qualifiées de trois manières: - bonne adhérence lorsque le cordon ne peut être décollé de son support (notée ++), adhérence moyenne lorsque le cordon est décollé difficilement et par petites surfaces (notée +), - absence d'adhérence lorsque le cordon se décolle facilement (notée 0). Les propriétés mécaniques et les appréciations de l'adhésion sont rassemblées dans le tableau ci-après. - EXEMPLE 2: On répète exactement le mode opératoire de l'exemple 1 sauf qu'on ajoute 4,1 parties de métyl tris(cyclohexylamino)silane à la place des 4,1 parties de benzamidosilane. Le pH de la dispersion finale est de 9. L'émulsion finale a une teneur en extraits secs de 71%. Les propriétés mécaniques et les appréciations de l'adhésion sont rassemblées dans le tableau ci-après. - 16 - TABLEAU EXEMPLES 1 2 7 jours à 20 0C 30 20 DSA 3 mois à 20 C 27 18 7 jours à 20 C 1,05 0,9 R/R (MPa) 3 mois à 20 oC 1.00 0,7 7 jours à 20 C 468 713 A/R (%) 3 mois à 20 C 440 685 7 jours à 20 C 0,46 0,31 MR tMPa) 3 mois à 20 C 0,44 0,30 ADHERENCE VERRE xx xx ADHERENCE BETON - + - 17 - REVENDICATIONS 1. - Dispersion aqueuse de silicone, réticulant en un élastomère par élimination de l'eau dans les conditions ambiantes, caractérisée en ce qu'elle comporte, en poids: (A) - 100 parties en poids d'une émulsion du type huile dans eau d'un aw-(dihydroxy)polydiorganosiloxane stabilisée par au moins un agent tensio-actif choisi parmi les agents tensio-actifs anioniques et non-ioniques et leurs mélanges, (B) - 0,1 à 20 parties en poids d'un silane de formule: (Rî)b (R20)4 - (a + b)Si (X)a dans laquelle - X est un groupe hydrolysable choisi parmi un radical amino et amido, R1 est un radical hydrocarboné monovalent en C1-Cl3 - R2 est un radical organique aliphatique en C1 -C8 choisi parmi les radicaux alkyle, les radicaux alkyléther, les radicaux alkylester, les radicaux cyanoalkyle ou un radical aralkyle en C7-C13, - a-est un nombre entier égal à 2, 3 ou 4, - b est un nombre entier égal à 0 ou 1, - a + b est égal à 2, 3 ou 4, (C) - 0 à 3 parties en poids d'un composé catalytique métallique de durcissement, (D) - 0 à 250 parties en poids d'une charge minérale non siliceuse, ladite dispersion ayant un pH supérieur à 7 et une teneur en extrait sec d'au moins 40 %. - 18 - 2. - Dispersion aqueuse selon la revendication 1, caractérisée en ce qu'elle comporte 0,01 à 3 parties de composé métallique (C) qui est un sel d'organoétain (D) se trouvant sous forme d'une émulsion aqueuse. 3. - Dispersion aqueuse de silicone selon la revendication 1 ou 2, caractérisée en ce que l'émulsion (A) a une teneur en extrait sec d'au moins 45 % en poids. 4. - Dispersion aqueuse de silicone selon l'une quelconque des revendications précédentes, caractérisée en ce qu'elle comporte de 5 à parties en poids de charge (D) choisie parmi l'alumine hydratée, l'alumine, le carbonate de calcium, la vermiculite expansée, la vermiculite non expansée, le noir de carbone, l'oxyde de zinc, le dioxyde de titane, le mica, le talc, l'oxyde de fer, le sulfate de baryum et la chaux éteinte. 5. - Dispersion aqueuse de silicone selon la revendication 4, caractérisée en ce que le carbonate de calcium a un diamètre particulaire moyen inférieur à 0,1 pm. 6. - Dispersion aqueuse de silicone selon l'une quelconque des revendications précédentes, caractérisé en ce qu'elle comporte: (A) - 100 parties de l'émulsion du type huile dans eau d'un ",w(dihydroxy'polydiorganosiloxane de viscosité à 25 C comprise entre 000 et 1 500 OCG mPa.s et est stabilisée par un agent tensio-actif choisi parmi un sel de métal alcalin d'un acide hydrocarboné aromatique sulfonique et les alkylphénols polyoxyéthylénés, (B) - 0,5 à 10 parties de silane, (C) 0,OE à 2 parties d'un dicarboxylate de diorganoétain, (D) - 10 à 200 parties d'une charge minérale, ladite émulsion ayant un pH compris entre 8 et 13 et une teneur en extraits secs d'au moins 60 % - 19 - 7.-- Dispersion aqueuse de silicone selon l'une quelconque des revendications précédentes, caractérisée en ce qu'elle comporte en outre pour 100 parties d'une émulsion (A), un additif silicié choisi parmi le silicate de soude (0,3 à 30 parties), et une charge siliceuse renforçante ou semi-renforçante (1 à 150 parties), sous réserve que pour 100 parties de (A), la somme des parties de (D) + (E) soit inférieure à 300 parties. 8. - Dispersion aqueuse selon l'une quelconque des revendications précédentes, caractérisée en ce qu'elle comporte en outre, pour 100 parties d'émulsion (A), 1 à 40 parties en poids d'une résine silicone hydroxylée (F) présentant,/par molécule, au moins deux motifs différents choisis parmi ceux de formules: R3SiO05, R2SiO, RSi01,5 et SiO2, les radicaux R, identiques ou différents, étant choisis parmi les radicaux vinyle, phényle, trifluoro-3,3,3 propyle et les radicaux alkyle linéaires ou ramifiés ayant de I à 6 atomes de carbone inclus, ladite résine ayant une teneur pondérale en groupe hydroxyle comprise entre 0,1 et 10 %. 9. - Dispersion aqueuse selon l'une quelconque des revendications précédentes, caractérisée en ce que le pH de 7 à 13 est obtenu par addition d'une quantité adaptée d'une solution aqueuse d'une base minérale forte (G) choisie parmi les hydroxydes alcalins et alcalino-terreux. 10. - Utilisation d"une dispersion aqueuse telle que définie à l'une quelconque des revendications 1 à 9 pour l'enduction et l'enrobage de principes actifs pharmaceutiques ou phytosanitaires et pour la réalisation de revêtements d'objets en contact avec des aliments. 11. - Utilisation selon la revendication 10, caractérisée en ce que lesdits objets en contact avec des aliments sont des bouchons de liège pour le conditionnement de vins et spiritueux.